(57)【特許請求の範囲】
【請求項１】
塩化物イオンを１００〜２００ｇ／Ｌ、銅イオンを１〜３０ｇ／Ｌ、鉄イオンを１〜１０ｇ／Ｌ含有する５０〜１００℃の酸性水溶液に対して、酸素含有気体を供給しながら、当該酸性水溶液を含銅モリブデン鉱に接触させて銅成分を浸出する工程と、次いで固液分離により浸出後液と浸出残渣を得る工程を含む含銅モリブデン鉱の処理方法。
【請求項２】
前記酸性水溶液中の銅イオンと鉄イオンの合計が２５ｇ／Ｌ以下である請求項１に記載の含銅モリブデン鉱の処理方法。
【請求項３】
含銅モリブデン鉱は銅を０．５〜１０質量％、モリブデンを２０質量％以上含有する請求項１又は２に記載の含銅モリブデン鉱の処理方法。
【請求項４】
浸出後液中のモリブデン濃度が０．００５ｇ／Ｌ以下である請求項１〜３の何れか一項に記載の含銅モリブデン鉱の処理方法。
【請求項５】
酸素含有気体は前記酸性水溶液１Ｌ当たり０．０２〜０．５ｓｌｐｍの流量で供給する請求項１〜４の何れか一項に記載の含銅モリブデン鉱の処理方法。
【請求項６】
前記酸性水溶液のｐＨは０〜３である請求項１〜５の何れか一項に記載の含銅モリブデン鉱の処理方法。
【請求項７】
浸出工程による銅浸出率が７０％以上である請求項１〜６の何れか一項に記載の含銅モリブデン鉱の処理方法。
【請求項８】
浸出工程による銅浸出率が７０〜９５％である請求項１〜６の何れか一項に記載の含銅モリブデン鉱の処理方法。
【請求項９】
浸出工程を５０ｇ／Ｌ以上のパルプ濃度で行う請求項１〜８の何れか一項に記載の含銅モリブデン鉱の処理方法。
【請求項１０】
浸出工程は、浸出残渣中の銅品位が０．５質量％以下となるまで実施する請求項１〜９の何れか一項に記載の含銅モリブデン鉱の処理方法。
【請求項１１】
浸出後液中の銅を、溶媒抽出及び逆抽出を経て、電解採取によりカソード上に電気銅として回収する工程を更に含む請求項１〜１０の何れか一項に記載の含銅モリブデン鉱の処理方法。
【請求項１２】
溶媒抽出前に、浸出後液に酸素含有気体を吹込んで液中の銅を酸化する工程を更に含む請求項１１に記載の含銅モリブデン鉱の処理方法。
【発明の詳細な説明】
【技術分野】
【０００１】
本発明は銅を含有するモリブデン鉱の処理方法に関する。とりわけ、本発明は銅を含有するモリブデン鉱からモリブデンと銅を分離回収する方法に関する。
【背景技術】
【０００２】
モリブデンは輝水鉛鉱（ｍｏｌｙｂｄｅｎｉｔｅ，ＭｏＳ2）（硫化モリブデン）、モリブデン鉛鉱（ｗｕｌｆｅｎｉｔｅ，ＰｂＭｏＯ4）（モリブデン酸鉛）、パウエライト（Ｃａ（Ｍｏ，Ｗ）Ｏ4）、鉄水鉛鉱（Ｆｅ2（ＭｏＯ4）3・ｎＨ2Ｏ）等の鉱石中に存在しており、これらの中でも輝水鉛鉱の鉱業的な利用が進んでいる。
【０００３】
輝水鉛鉱は銅の硫化物とともに産出されることが多く、浮遊選鉱により銅とモリブデンを選別するが、通常回収したモリブデン精鉱中には数％の銅の硫化物が混在している。モリブデンの主要用途は鉄鋼添加剤であり、この場合銅は鉄鋼製品の性状を低下させるため、予めモリブデン精鉱から銅を除く必要がある。
【０００４】
従来、含銅モリブデン精鉱から銅を分離回収する方法として、「塩化鉄法」が知られている（非特許文献１、特許文献１、２）。塩化鉄法の典型的なフローを図２に示す。当該方法は、含銅モリブデン鉱をＦｅ3+イオンを１２０ｇ／Ｌ程度含有する浸出液を用いて１１０℃程度に加熱したオートクレーブ内で浸出処理することで、銅を優先的に浸出させ、モリブデンと銅を分離する方法である。浸出後液中の銅は鉄屑などと反応させてセメント銅（Ｃｕ品位９０％程度）を沈殿させるセメンテーション法によって回収される。脱銅後のモリブデン精鉱は、モリブデン製錬プロセスに供される。
【０００５】
米国特許第４，５００，４９６号明細書（特許文献１）では、モリブデン精鉱に高温高圧下で塩化鉄溶液及び塩素ガスを供給して、銅や鉛などの不純物を除去する方法が記載されている。
【０００６】
米国特許第３，６７４，４２４号明細書（特許文献２）には、モリブデン精鉱から銅や鉛などの不純物を除去するために、アルカリ金属又はアルカリ土類金属の塩化物を含有する水溶液を浸出液として用いる方法が開示されている。
【０００７】
一方、特開２００９−２５６７６４号公報（特許文献３）には、塩化浴で特別な酸化剤や特別な装置を使用することなく空気の使用のみで、硫化銅鉱中の銅を９８％以上浸出し回収する方法が提供されている。アルカリ金属もしくはアルカリ土類金属の塩化物及び臭化物と、銅と鉄の塩化物もしくは銅と鉄の臭化物を含む酸性溶液（以下「酸性溶液」という）に銅鉱物を添加し、大気圧下かつ水溶液沸点以下において酸性溶液に空気を吹込みつつ、酸性溶液中の鉄イオンもしくは銅イオンの一方あるいは両方の酸化力により原料から銅を一価銅及び二価銅として浸出し、浸出後固液分離を行い、この固液分離後の溶液に空気を吹込み、溶液中の銅を酸化し、かつ原料から酸性溶液に浸出された鉄及び不純物を共沈させ、共沈物を含む沈澱物を分離した酸化後液から銅を抽出し、抽出した銅は硫酸溶液中に硫酸銅として回収し、この硫酸銅溶液より銅を回収し、一方、銅の抽出時に生成する塩酸を銅の浸出に繰返す銅の回収方法が記載されている。
【先行技術文献】
【特許文献】
【０００８】
【特許文献１】米国特許第４５００４９６号明細書
【特許文献２】米国特許第３６７４４２４号明細書
【特許文献３】特開２００９−２５６７６４号公報
【非特許文献】
【０００９】
【非特許文献１】平成24年度成果報告 モリブデン、タングステン 最近の選鉱技術動向(独立行政法人石油天然ガス・金属鉱物資源機構)
【発明の概要】
【発明が解決しようとする課題】
【００１０】
本発明者の検討結果によれば、非特許文献１及び特許文献１に記載されるような塩化鉄法では浸出処理時に銅と一緒に浸出されて逸損するモリブデンが無視できず、改善の余地がある。また、塩素ガスを使用したり高圧下で実施する点において、コストや安全面での課題も残る。
特許文献２では銅を浸出除去した後液に含まれるモリブデン濃度は０．２６〜５．１ｇ／Ｌで平均は１．４２ｇ／Ｌと比較的多くなっている（特許文献２の表Ｖ）。
当該試験は、銅含有量が０.２〜１．０重量％と低いモリブデン精鉱を用いた試験であり、銅含有量が５％程度の一般的な含銅モリブデン精鉱では、銅の浸出時間と逸損するモリブデン量は増加すると容易に予想される。
【００１１】
更に塩化鉄法は、実用的な浸出速度を得るために１１０℃程度にまで加熱する必要があるが、経済性を考えるとより低温での処理が望まれる。
【００１２】
特許文献３には塩化浴を用いて硫化銅鉱から銅を浸出する方法が記載されているが、当該方法はモリブデンの回収を意図しておらず、当該方法の含銅モリブデン鉱に対する挙動は不明である。
【００１３】
本発明は上記事情に鑑みて創作されたものであり、含銅モリブデン精鉱からモリブデンと銅を分離回収するのに有用な含銅モリブデン鉱の処理方法の改善策を提供することを課題とする。
【課題を解決するための手段】
【００１４】
本発明者は上記課題を解決すべく鋭意検討を重ねたところ、モリブデンの逸損を抑制しながら銅の分離効率を高める上では塩化物イオン、銅イオン及び鉄イオンを含有する酸性水溶液を浸出液として用いるが浸出液中の鉄イオン濃度を低減すること、及びエアレーション等により酸素の酸化力を利用することが必要であることを見出し、本発明に至った。
【００１５】
上記の知見を基礎として完成した本発明は一側面において、塩化物イオンを１００〜２００ｇ／Ｌ、銅イオンを１〜３０ｇ／Ｌ、鉄イオンを１〜１０ｇ／Ｌ含有する５０〜１００℃の酸性水溶液に対して、酸素含有気体を供給しながら、当該酸性水溶液を含銅モリブデン鉱に接触させて銅成分を浸出する工程と、次いで固液分離により浸出後液と浸出残渣を得る工程を含む含銅モリブデン鉱の処理方法である。
【００１６】
本発明に係る含銅モリブデン鉱の処理方法の一実施形態においては、前記酸性水溶液中の銅イオンと鉄イオンの合計が２５ｇ／Ｌ以下である。
【００１７】
本発明に係る含銅モリブデン鉱の処理方法の別の一実施形態においては、含銅モリブデン鉱は銅を０．５〜１０質量％、モリブデンを２０質量％以上含有する。
【００１８】
本発明に係る含銅モリブデン鉱の処理方法の更に別の一実施形態においては、浸出後液中のモリブデン濃度が０．００５ｇ／Ｌ以下である。
【００１９】
本発明に係る含銅モリブデン鉱の処理方法の更に別の一実施形態においては、酸素含有気体は前記酸性水溶液１Ｌ当たり０．０２〜０．５ｓｌｐｍの流量で供給する。
【００２０】
本発明に係る含銅モリブデン鉱の処理方法の更に別の一実施形態においては、前記酸性水溶液のｐＨは０〜３である。
【００２１】
本発明に係る含銅モリブデン鉱の処理方法の更に別の一実施形態においては、浸出工程による銅浸出率が７０％以上である。
【００２２】
本発明に係る含銅モリブデン鉱の処理方法の更に別の一実施形態においては、浸出工程による銅浸出率が７０〜９５％である。
【００２３】
本発明に係る含銅モリブデン鉱の処理方法の更に別の一実施形態においては、浸出工程を５０ｇ／Ｌ以上のパルプ濃度で行う。
【００２４】
本発明に係る含銅モリブデン鉱の処理方法の更に別の一実施形態においては、浸出工程は、浸出残渣中の銅品位が０．５質量％以下となるまで実施する。
【００２５】
本発明に係る含銅モリブデン鉱の処理方法の更に別の一実施形態においては、浸出後液中の銅を、溶媒抽出及び逆抽出を経て、電解採取によりカソード上に電気銅として回収する工程を更に含む。
【００２６】
本発明に係る含銅モリブデン鉱の処理方法の更に別の一実施形態においては、溶媒抽出前に、浸出後液に酸素含有気体を吹込んで液中の銅を酸化する工程を更に含む。
【発明の効果】
【００２７】
本発明によれば、含銅モリブデン精鉱から効率よく経済的にモリブデンと銅を分離回収することが可能である。
【図面の簡単な説明】
【００２８】
【図１】本発明に係る含銅モリブデン鉱の処理方法のフロー図の一例を示す図である。
【図２】従来の含銅モリブデン鉱の処理方法（塩化鉄法）のフロー図の一例を示す図である。
【図３】試験例１における浸出時間と浸出液中のモリブデン濃度の推移の関係を示すグラフである。
【図４】試験例１における浸出時間と残渣中の銅品位の推移の関係を示すグラフである。
【図５】試験例２における残渣中の銅品位と浸出液中のモリブデン濃度のＦｅ濃度に応じた変化を示すグラフである。
【発明を実施するための形態】
【００２９】
以下、本発明の具体的な実施形態について詳細を説明するが、本発明は以下の実施形態に何ら限定されるものではない。
【００３０】
＜工程１：銅浸出工程＞
工程１では、塩化物イオンを１００〜２００ｇ／Ｌ、銅イオンを１〜３０ｇ／Ｌ、鉄イオンを１〜１０ｇ／Ｌ含有する５０〜１００℃の酸性水溶液（以下、「浸出液」ともいう。）を酸素含有気体の供給下で含銅モリブデン鉱に接触させて銅成分を浸出する。すなわち、工程１では浸出液として塩化浴を使用することで含銅モリブデン鉱中の銅を浸出することを基本としており、更に銅イオンを浸出液中に存在させておくことで、銅の浸出反応の促進を狙っている。
【００３１】
工程１で使用する浸出液中の塩化物イオンの濃度は、銅の溶解反応を高い効率で実現する観点から、１００ｇ／Ｌ以上であることが好ましく、１２０ｇ／Ｌ以上であることがより好ましく、１４０ｇ／Ｌ以上であることが更により好ましい。しかしながら、経済性を考慮すると、過度に高濃度にする必要はなく、浸出液中の塩化物イオンの濃度は一般には２００ｇ／Ｌ以下であり、好ましくは１８０ｇ／Ｌ以下である。
【００３２】
工程１で使用する浸出液中の銅イオンの濃度は、銅浸出反応の促進の観点から、１ｇ／Ｌ以上であることが好ましく、５ｇ／Ｌ以上であることがより好ましい。しかしながら、経済性を考慮すると、過度に高濃度にする必要はなく、浸出液中の銅イオンの濃度は一般には３０ｇ／Ｌ以下であり、好ましくは２０ｇ／Ｌ以下である。
【００３３】
鉄イオンは銅浸出の促進に好適な成分であり、銅の溶解反応を高い効率で実現する観点から、１ｇ／Ｌ以上であることが好ましいが、１０ｇ／Ｌを超えるとＭｏの浸出率が顕著に増加して逸損することから、浸出液中の鉄イオン濃度は１０ｇ／Ｌ以下とするべきであり、８ｇ／Ｌ以上であることが好ましく、６ｇ／Ｌ以下とすることがより好ましい。
【００３４】
Ｍｏの浸出を防止するという観点からは、浸出液中の銅イオンと鉄イオンの合計が２５ｇ／Ｌ以下であることが好ましく、２０ｇ／Ｌ以下であることがより好ましい。
【００３５】
なお、上記の塩化物イオン、銅イオン及び鉄イオンの濃度は酸性水溶液を含銅モリブデン鉱に接触させる前の浸出液中の濃度を指す。
【００３６】
浸出液と含銅モリブデン鉱の接触方法としては特に制限はなく、噴霧や浸漬などの方法があるが、反応効率の観点から、浸出液中に含銅モリブデン鉱を浸漬し、撹拌する方法が好ましい。
【００３７】
浸出工程は、酸素含有気体を浸出液に供給しながら実施することが重要である。酸素含有気体を供給することにより銅の浸出速度を高めることが可能となる。酸素含有気体の流量を増大させることで、銅の浸出速度が増大する傾向にある。これにより、モリブデンが浸出するよりも先に銅の浸出が進行するため、モリブデンの逸損を抑えることが可能となる。酸素含有気体としては、特に制限はないが、例えば空気、酸素、酸素と不活性ガス（窒素や希ガスなど）の混合ガスが挙げられる。経済性の観点からは空気が好ましい。
【００３８】
酸素含有気体は上述した効果を有効に発揮させるという観点から前記浸出液１Ｌ当たり０．０２ｓｌｐｍ以上の流量で供給することが好ましく、０．０４ｓｌｐｍ以上の流量で供給することがより好ましく、０．０８ｓｌｐｍ以上の流量で供給することが更により好ましい。ただし、過剰に供給した場合は、気泡中への液の蒸発で奪われる蒸発熱を補償するために電力などのエネルギーを多く消費し、また、精鉱粒子が表面に塗された気泡の層（フロス）が大量に発生して反応槽からあふれるため、前記浸出液１Ｌ当たり０．５ｓｌｐｍ以下の流量で供給することが好ましく、前記浸出液１Ｌ当たり０．２５ｓｌｐｍ以下の流量で供給することがより好ましく、前記浸出液１Ｌ当たり０．１５ｓｌｐｍ以下の流量で供給することが更により好ましい。
【００３９】
含銅モリブデン鉱としては特に制限はないが、例えば輝水鉛鉱、モリブデン鉛鉱、パウエライト、及び鉄水鉛鉱から選択される一種以上を含有する鉱石、とりわけ輝水鉛鉱を含有する鉱石を浮遊選鉱した後のモリブデン精鉱が挙げられる。また、一実施形態においては含銅モリブデン鉱中の銅は硫化物の形態、例えば輝銅鉱及び／又は黄銅鉱の形態で存在する。含銅モリブデン鉱は一実施形態においてＣｕを０．５〜１０質量％含有し、典型的な一実施形態において１〜１０質量％含有し、より典型的な一実施形態においてＣｕを２〜５質量％含有する。また、含銅モリブデン鉱は一実施形態においてＭｏを２０質量％以上含有し、典型的な一実施形態においてＭｏを３０〜６０質量％含有し、より典型的な一実施形態においてＭｏを４０〜５０質量％含有する。
【００４０】
塩化物イオンの供給源としては特に制限はなく、例えば塩化水素、塩酸及び塩化金属等が挙げられるが、経済性や安全性を考慮すれば塩化金属の形態で供給するのが好ましい。塩化金属としては、例えば塩化銅（塩化第一銅、塩化第二銅）、アルカリ金属（リチウム、ナトリウム、カリウム、ルビジウム、セシウム、フランシウム）の塩化物、アルカリ土類金属（ベリリウム、マグネシウム、カルシウム、ストロンチウム、バリウム、ラジウム）の塩化物が挙げられ、経済性や入手容易性の観点から、塩化ナトリウムが好ましい。また、銅イオンの供給源としても利用できることから、塩化銅を利用することも好ましい。
【００４１】
銅イオン及び鉄イオンは、塩の形態で供給するのが通常であり、例えばハロゲン化塩の形態で供給することができる。塩化物イオンの供給源としても利用できる観点から銅イオンは塩化銅、鉄イオンは塩化鉄として供給されるのが好ましい。塩化銅及び塩化鉄としては酸化力の観点から塩化第二銅（ＣｕＣｌ2）及び塩化第二鉄（ＦｅＣｌ3）を使用するのがそれぞれ望ましいが、塩化第一銅（ＣｕＣｌ）及び塩化第一鉄（ＦｅＣｌ2）を使用しても浸出液に酸素含有気体を供給することで、塩化第二銅（ＣｕＣｌ2）及び塩化第二鉄（ＦｅＣｌ3）にそれぞれ酸化されるため、大差はない。
【００４２】
含銅モリブデン鉱から銅の浸出効率を高めるために、浸出液は酸性とすべきであり、塩化物イオンの供給源としても利用できることから、塩酸酸性とするのが好ましい。浸出液のｐＨは浸出した銅の溶解度を確保する理由から、ガラス電極によって測定されるｐＨが０〜３程度とするのが好ましく、０．２〜２．５程度とするのがより好ましい。
【００４３】
従って、本発明の好適な実施形態においては、工程１における浸出液として、塩酸、塩化第二銅、塩化第二鉄、及び塩化ナトリウムの混合液を使用することができる。
【００４４】
工程１に使用する浸出液の温度は浸出効率や装置の材質の観点から、５０℃以上とするのが好ましく、６０℃以上とするのがより好ましく、７０℃以上とするのが更により好ましいが、高すぎると浸出液の蒸発や加熱コストの上昇あるので、１００℃以下とするのが好ましく、９０℃以下とするのがより好ましく、８５℃以下とするのがより好ましい。浸出効率を高めることを目的として工程１を加圧下で実施することも可能であるが、大気圧下で十分である。すなわち高圧での浸出工程を行うための耐圧容器を必要とせず、より簡易な装置を用いることができる。銅浸出を促進するため、処理対象となる含銅モリブデン鉱を予め粉砕・摩鉱しておくことが好ましい。
【００４５】
浸出工程は、使用する浸出液に対する含銅モリブデン鉱の量を大きくして実施する方が浸出コストの低減の観点から好ましい。そのため、本発明の一実施形態においては、５０ｇ／Ｌ以上のパルプ濃度で浸出工程を行うことができ、本発明の別の一実施形態においては、１５０ｇ／Ｌ以上のパルプ濃度で浸出工程を行うことができ、本発明の更に別の一実施形態においては、３００ｇ／Ｌ以上のパルプ濃度で浸出工程を行うことができる。一方で、浸出速度を高めるという観点からは使用する浸出液に対する含銅モリブデン鉱の量は小さい方が好ましいことから、本発明の一実施形態においては、８００ｇ／Ｌ以下のパルプ濃度で浸出工程を行うことができ、本発明の別の一実施形態においては、６００ｇ／Ｌ以下のパルプ濃度で浸出工程を行うことができ、本発明の更に別の一実施形態においては、５００ｇ／Ｌ以下のパルプ濃度で浸出工程を行うことができる。ここで、パルプ濃度とは使用する浸出液の体積（Ｌ）に対する含銅モリブデン鉱（乾燥重量（ｇ））の比である。
【００４６】
＜工程２：固液分離工程＞
工程２では、工程１によって得られた浸出反応液を固液分離によって浸出後液と浸出残渣に分離する。固液分離方法は特に制限はないが、フィルタープレスやシックナーを使用することができる。
【００４７】
工程１の銅浸出工程は一段階で実施することもできるが、含銅モリブデン鉱中の銅の浸出を十分に行うために銅浸出工程を複数段で実施することも可能である。複数段を利用した銅浸出工程は、具体的には、一段目における銅浸出操作を終了後に、フィルタープレスやシックナーなどによって固液分離し、浸出残渣に対して次段の銅浸出操作を行うことにより実施することができる。典型的には、銅浸出工程は２〜４段階で構成することができる。この場合、各浸出段で実施している固液分離操作が工程２に該当する。
【００４８】
本発明によれば、モリブデンの浸出を抑制しながらも、銅を高い浸出率で浸出することが可能である。例えば、本発明の一実施形態においては、浸出後液中のモリブデン濃度を０．００１ｇ／Ｌ以下に抑制しながら、銅の浸出率７０％以上を達成することができ、本発明の別の一実施形態においては、浸出後液中のモリブデン濃度を０．００５ｇ／Ｌ以下に抑制しながら、銅の浸出率９０％以上を達成することができ、本発明の更に別の一実施形態においては、浸出後液中のモリブデン濃度を０．００５ｇ／Ｌ以下に抑制しながら、銅の浸出率９５％以上を達成することができる。
【００４９】
また、浸出工程は、浸出残渣中の銅品位が０．５質量％以下となるまで実施することが好ましい。これにより、浸出残渣である脱銅モリブデン鉱中のモリブデン純度が上昇して市場価値が高まると共に、銅を回収できるという利点が得られる。
【００５０】
浸出に要する時間は、原料である含銅モリブデン鉱中の銅品位にもよるが、浸出残渣中の銅品位が０．５質量％以下となるまでに要する時間は、例えば４〜１０時間くらいであり、典型的には５〜６時間くらいである。
【００５１】
＜その他の工程＞
（鉄酸化）
工程１によって得られた浸出液には、浸出液に元々含まれていた鉄の他、含銅モリブデン鉱中の鉄の一部が溶解した鉄が含まれている。これらの鉄イオンの多くはＦｅ(II)と考えられる。これを酸化することでＦｅ(III)とし、再度浸出に使用することができる。またｐＨを調整することで、Ｆｅ（III）の一部を沈殿し、浸出液中の鉄濃度をコントロールすることができる。酸化の条件としては２０〜７０℃、ｐＨ１．５〜３．０でエアレーションすることがコストと反応速度の面で最も好ましい。温度とｐＨは高ければ高いほど、反応速度が速い。
【００５２】
（銅回収）
工程１によって得られた浸出後液から銅を回収することができる。銅の回収方法としては特に制限はないが、例えば溶媒抽出、イオン交換、卑な金属との置換析出及び電解採取などを利用することができる。浸出後液中の銅は１価及び２価の状態が混在しているが、溶媒抽出やイオン交換を円滑に行うために、全部が２価の銅イオンとなるように予め酸化しておくことが好ましい。酸化の方法は特に制限はないが空気や酸素を浸出後液中に吹き込む方法が簡便である。
【００５３】
本発明に係る含銅モリブデン鉱の処理方法の一実施形態においては、浸出後液中の銅を、溶媒抽出及び逆抽出を経て、電解採取によりカソード上に電気銅として回収する工程を更に含む。当該工程自体は一般にＳＸ−ＥＷ（Solvent Extraction and Electro-winning）法と呼ばれている方法であり、当業者にとって周知である。
【００５４】
また、溶媒抽出前に、浸出後液に空気などの酸素含有気体を吹込んで液中の銅を酸化する工程を経ることもできる。これにより、銅を溶媒抽出後に逆抽出（ストリップ）して直接電解採取することを可能にするという利点が得られる。酸化工程を経ない場合、強塩化物浴では一価の銅が高濃度で存在するため電解採取の際にデンドライト銅として析出する。デンドライト銅は金属粉末として電解槽に沈殿する。カソードに板状銅として回収する方が圧倒的に運搬等の操作性の面で長所が多い。更に、酸化工程後は固液分離することもできる。固液分離は浸出液中に鉄が含まれている場合に、酸化残渣に移行するため、浸出後液中の銅純度を高める上で有利である。
【００５５】
（モリブデン回収）
工程１によって得られた浸出残渣をモリブデン精鉱として、当業者に公知の精製プロセスを経てモリブデン中間生産物を製造することができる。例えば、酸化焙焼して三酸化モリブデン製品を製造したり、更に成型・乾燥工程を経て三酸化モリブデンブリケットを製造したり、テルミット還元を経て低炭素フェロモリブデンを製造したりすることができる。更に、酸化焙焼・脱硫後に、アンモニア抽出及び水素還元を行って金属モリブデンを得ることも可能である。
【実施例】
【００５６】
以下、本発明及びその利点をよりよく理解するための実施例を記載するが、本発明はそれに限られるものではない。
【００５７】
＜試験例１：銅浸出率、モリブデン濃度の推移＞
含銅モリブデン鉱として、輝水鉛鉱を含む鉱石から浮遊選鉱により選別されたモリブデン精鉱を粉砕したものを用意した。当該モリブデン精鉱は、酸溶解後にＩＣＰ発光分光分析法で分析したところ、Ｍｏ：４５質量％、Ｃｕ：３．５質量％、Ｆｅ：４．４質量％、Ｓ：３７質量％の組成を有していた。表１に示すイオン組成を有するように、塩酸、塩化第二鉄、塩化第二銅、塩化ナトリウムを混合した浸出液４Ｌをホットスターラーで７５℃に加熱後、当該モリブデン精鉱１５２０ｇを投入し、浸出液への空気吹き込み（０．３７ｓｌｐｍ）と撹拌を継続しながら浸出試験を実施した。なお、浸出液及び残渣中の金属の分析は、ＩＣＰ発光分光分析法（ＩＣＰ−ＯＥＳ）で行った。
【００５８】
残渣率は精鉱および浸出後得られた残渣の乾燥重量を測定し、残渣率＝残渣重量（ｇ）／精鉱重量（ｇ）として算出した。その後に液を入れ替えて再度浸出する場合、同様の残渣率の算出をおこない、直前の残渣率に乗算することで通算の残渣率を求めた。再度の浸出前にサンプリングした場合も同様である。
（通算の残渣率（％））＝（液を入れ替える前の浸出後重量（ｇ）／浸出前精鉱重量（ｇ））×（再浸出後重量（ｇ）／再残渣重量（ｇ））
【００５９】
銅及びモリブデン浸出率は以下の計算によって算出した。
（浸出率（％））＝１００−（浸出後品位／精鉱品位）×（残渣率（％））×１００
【００６０】
【表１】
0006046082.tif 000002
＊イオン濃度は、浸出液の成分が完全に電離していると仮定して算出した。
【００６１】
浸出を終えた後、固液分離を吸引濾過により行い、浸出後液をサンプリングして、浸出後液中の銅及びモリブデン濃度を測定した。浸出結果を表２、図３及び図４に示す。
浸出時間が２時間経過後、銅の浸出率は７１％に対して、浸出後液中のモリブデン濃度が０．００２ｇ／Ｌしかないことが分かる。また、浸出を継続して銅の浸出率を９５％まで高めても、浸出後液中のモリブデン濃度は０．００４ｇ／Ｌにしか上昇しなかったことが分かる。これにより、本発明に係る方法によれば、モリブデンの逸損を抑制しながら、高い銅浸出率を得ることができることが理解できる。
【００６２】
【表２】
0006046082.tif 000003
【００６３】
＜試験例２：鉄濃度の浸出速度への影響＞
試験例１と同様のモリブデン精鉱の別のサンプルを用意し、ＩＣＰ発光分光分析法で分析したところ、Ｍｏ：４７質量％、Ｃｕ：３．９質量％、Ｆｅ：４．６質量％、Ｓ：３７質量％の組成を有していた。表３に示す組成を有するように、塩酸、塩化第二鉄、塩化第二銅、塩化ナトリウムを混合した浸出液２Ｌをホットスターラーで７５℃に加熱後、当該モリブデン精鉱７６０ｇを投入し、浸出液への空気吹き込み（０．１９ｓｌｐｍ）と撹拌を継続しながら浸出試験を６時間実施した。なお、Ｆｅ濃度を２ｇ／Ｌとした場合は、液量、精鉱量および空気吹き込み量を２倍としたが、浸出挙動には影響しない。また、表３に示すように、浸出液中のＦｅ濃度を２〜１００ｇ／Ｌの範囲で変化させることで、浸出液中のＦｅ濃度が浸出後液中のモリブデン濃度に与える影響を確認した。
【００６４】
【表３】
0006046082.tif 000004
【００６５】
浸出結果を表４及び図５に示す。浸出終了時でのＭｏ濃度を見てみると、開始時のＦｅ濃度の増大と相関があることがわかる。Ｆｅ濃度が２ｇ／ＬでのＭｏ濃度は検出下限の１ｍｇ／Ｌ未満であった。また、Ｆｅ濃度が１０ｇ／Ｌになるまでは、Ｍｏ濃度が１０ｍｇ／Ｌ未満となった。以降、Ｆｅ濃度増加に対してＭｏ濃度は増加し続けた。
【００６６】
【表４】
0006046082.tif 000005
【００６７】
＜比較例１：次亜塩素酸ナトリウムの影響＞
Ｆｅ（ＩＩ）：２ｇ／Ｌ、Ｃｕ（ＩＩ）：１８ｇ／Ｌ、Ｃｌ：１８０ｇ／Ｌを含む液を２Ｌ調整した。塩素ガスを水に吹き込んだ時に発生する次亜塩素酸として、次亜塩素酸ソーダ液（和光純薬工業社製特級）を添加し、ＯＲＰを浸出中に上げていった。次亜塩素酸ソーダ液は強アルカリであるため、濃塩酸でｐＨを１と０に調整した二種類の液を調製した。使用した精鉱は試験例１と同様の条件で２時間浸出した後の精鉱であり、これを当該二種類の浸出液にそれぞれ７００ｇ添加した。７５℃に加温し、撹拌して銅分を浸出した。４時間後及び８時間後に一度サンプリングしさらに撹拌を続けた。１４時間後に撹拌を停止し、浸出液及び残渣中の銅濃度とモリブデン濃度をＩＣＰ−ＯＥＳで測定した。銅の浸出率、残渣中のＣｕ品位及び浸出モリブデンの濃度を表５に示す。
【００６８】
【表５】
0006046082.tif 000006
【００６９】
表５から次亜塩素酸イオンの存在下で銅を十分浸出すると、モリブデンが溶解して浸出液に分配し逸損が大きくなることが分かる。塩素ガスでＦｅ(III)を再生した浸出液では次亜塩素酸イオンが残留するため、同様の傾向が生じることは容易に推察される。
【図１】
0006046082.tif 000007
【図２】
0006046082.tif 000008
【図３】
0006046082.tif 000009
【図４】
0006046082.tif 000010
【図５】
0006046082.tif 000011